Способ электролитической обработки для покрытия предметов из нержавеющей стали

1. Способ электролитического осаждения металлического слоя, прочно сцепленного с поверхностью предметов из нержавеющей стали, включающий стадию катодной обработки в электролитической ванне, содержащей метансульфоновую кислоту с концентрацией от 100 до 400 г/л и один или более металлов в водном растворе, где указанные один или более металлов принадлежат исключительно к 3-12 группам Периодической таблицы, за исключением элементов никеля, кобальта, кадмия, рутения, родия, палладия, серебра, осмия, иридия, платины, золота и рения, отличающийся тем, что электролитическая ванна содержит один или более хелатирующих агентов для образования комплексов металлов, присутствующих в растворе, и/или один или более травильных веществ для удаления поверхностных оксидов.
2. Способ по п. 1, отличающийся тем, что указанные один или более металлов включают медь с концентрацией от 0,1 до 10 г/л, предпочтительно от 0,25 до 2,5 г/л.
3. Способ по п. 1 или 2, отличающийся тем, что он включает одну или более добавок, действующих как добавки, уменьшающие размер зерна, с концентрацией от 0,1 до 2,0 г/л, предпочтительно от 0,4 до 1,0 г/л.
4. Способ по любому из пп. 1-3, отличающийся тем, что в нем используют пульсирующий ток, в котором по меньшей мере один импульс является положительным.
5. Способ по п. 4, отличающийся тем, что указанный пульсирующий ток подают по меньшей мере в одном цикле из одного первого импульса и одного второго импульса, причем оба указанных первый импульс и второй импульс являются положительными.
6. Способ по п. 5, отличающийся тем, что указанный первый импульс и указанный второй импульс имеют разные значения силы тока.
7. Способ по любому из пп. 5 или 6, отличающийся тем, что указанный по меньшей мере один цикл включает третий импульс с нулевой силой тока.
8. Предмет, который включает нержавеющую сталь, содержащую покрытие, полученное посредством способа согласно любому из пп. 1-7.